СПОСОБЫ ИЗГОТОВЛЕНИЯ КОНТЕЙНЕРОВ ИЗ ПОЛИЭТИЛЕНТЕРЕФТАЛАТА С УСОВЕРШЕНСТВОВАННЫМИ БАРЬЕРНЫМИ ПОКРЫТИЯМИ ИЗ ДИОКСИДА КРЕМНИЯ

1. Контейнер из полиэтилентерефталата, содержащий барьерное покрытие из оксида кремния и обладающий показателем улучшения барьерных свойств (BIF) для кислорода в результате барьерного покрытия из оксида кремния, при этом контейнер из полиэтилентерефталата с покрытием сохраняет по меньшей мере 17% BIF после того, как контейнер из полиэтилентерефталата с покрытием был подвергнут процессу термической стерилизации.
2. Контейнер по п.1, в котором по меньшей мере 35% BIF сохраняется после того, как контейнер из полиэтилентерефталата с покрытием был подвергнут процессу термической стерилизации.
3. Контейнер по п.2, в котором по меньшей мере 61% BIF сохраняется после того, как контейнер из полиэтилентерефталата с покрытием был подвергнут процессу термической стерилизации.
4. Контейнер по п.3, в котором по меньшей мере 125% BIF сохраняется после того, как контейнер из полиэтилентерефталата с покрытием был подвергнут процессу термической стерилизации.
5. Контейнер по п.1, в котором температура процесса термической стерилизации составляет 235°F.
6. Контейнер из полиэтилентерефталата с покрытием, содержащий стенку, имеющую внутреннюю поверхность и наружную поверхность, изготовленный способом, включающим следующие этапы:
а. нагревание контейнера из полиэтилентерефталата так, чтобы температура по меньшей мере наружной поверхности находилась в диапазоне от примерно 200°F до примерно 383°F;
b. нанесение по меньшей мере одного барьерного слоя из оксида кремния на по меньшей мере внутреннюю поверхность контейнера из полиэтилентерефталата, в то время как температура по меньшей мере наружной поверхности контейнера из полиэтилентерефталата находится в диапазоне от примерно 200°F до примерно 383°F для формирования контейнера из полиэтилентерефталата с покрытием; и
с. охлаждение контейнера из полиэтилентерефталата с покрытием после этапа b,
при этом контейнер из полиэтилентерефталата с покрытием обладает показателем улучшения барьерных свойств (BIF) для кислорода, при этом BIF для кислорода по существу сохраняется после того, как контейнер из полиэтилентерефталата с покрытием был подвергнут процессу термической стерилизации.
7. Контейнер по п.6, в котором температура процесса термической стерилизации составляет от примерно 212°F до примерно 356°F.
8. Контейнер по п.6, в котором процесс термической стерилизации представляет собой процесс пастеризации.
9. Контейнер по п.6, в котором процесс термической стерилизации представляет собой процесс автоклавирования.
10. Контейнер по п.6, в котором по меньшей мере 35% BIF сохраняется после того, как контейнер из полиэтилентерефталата с покрытием был подвергнут процессу термической стерилизации.
11. Контейнер по п.10, в котором по меньшей мере 61% BIF сохраняется после того, как контейнер из полиэтилентерефталата с покрытием был подвергнут процессу термической стерилизации.
12. Контейнер по п.11, в котором по меньшей мере 125% BIF сохраняется после того, как контейнер из полиэтилентерефталата с покрытием был подвергнут процессу термической стерилизации.